(57)【要約】【課題】高い反射率を有し、使用により経時的に黄変したり、反射率が低下することがなく、かつ、耐熱性に優れる反射フィルムを提供すること。【解決手段】反射フィルムは、シクロヘキサンジカルボン酸とシクロヘキサンジメタノールとを縮合重合させてなる脂肪族ポリエステルを主成分とする樹脂組成物から形成された反射フィルムであって、内部に空隙を有し、４２０〜７００ｎｍの光の波長域におけるフィルム表面の平均反射率が９０％以上である。ここで、シクロヘキサンジカルボン酸は、９０％以上がトランス体であり、シクロヘキサンジメタノールは、６０％以上がトランス体であることが好ましい。また、液晶表示装置は、この反射フィルムを用いて形成することができる。【選択図】        なし【特許請求の範囲】
【請求項１】
シクロヘキサンジカルボン酸とシクロヘキサンジメタノールとを縮合重合させてなる脂肪族ポリエステルを主成分とする樹脂組成物から形成された反射フィルムであって、内部に空隙を有し、４２０〜７００ｎｍの光の波長域におけるフィルム表面の平均反射率が９０％以上であることを特徴とする反射フィルム。
【請求項２】
前記シクロヘキサンジカルボン酸は、９０％以上がトランス体であり、前記シクロヘキサンジメタノールは、６０％以上がトランス体であることを特徴とする請求項１記載の反射フィルム。
【請求項３】
シクロヘキサンジカルボン酸とシクロヘキサンジメタノールとを縮合重合させてなる脂肪族ポリエステルと、微粉状充填剤とを、質量比で、９０／１０〜４０／６０の範囲内で含む樹脂組成物から形成されたフィルムを、面積倍率が７倍以上になるように２軸延伸したフィルムであることを特徴とする請求項１又は２記載の反射フィルム。
【請求項４】
請求項１から３のいずれか１項に記載の反射フィルムを備えていることを特徴とする液晶表示装置。
【発明の詳細な説明】
【０００１】
【発明の属する技術分野】
本発明は、反射フィルムに関するものである。更に詳しくは、液晶ディスプレイの反射板等に使用される反射フィルムに関する。
【０００２】
【従来の技術】
近年、パーソナルコンピュータ等に用いられる液晶ディスプレイの反射板、投影用スクリーンや面状光源の部材、照明用反射板等の分野で、反射フィルムが使用されている。例えば、液晶ディスプレイの反射板では液晶表示装置の大画面化及び表示性能の高度化の要求から、少しでも多くの光を液晶に供給してバックライトユニットの性能を向上させるために、高い反射率の反射フィルムが求められている。
また、バックライトユニットの光源がエッジ方式の直管状ランプ（例えば、冷陰極管）であって、反射フィルムが直管状ランプを包囲するように配置されているリフレクタに用いられる場合には、光源と近接しているので反射フィルムに耐熱性が要求された。
反射フィルムとしては、例えば、樹脂に充填剤を添加して形成されたシートを延伸することによってシート内に微細な空隙を形成させ、光散乱反射を生じさせたものがある。芳香族ポリエステル系樹脂を用いたフィルムが知られているが（例えば、特許文献１参照）、その分子鎖中に含まれる芳香環が紫外線を吸収するため、液晶表示装置の光源から発せられる紫外線によってフィルムが劣化、黄変して、反射フィルムの反射率が低下するという欠点があった。ポリプロピレンに無機充填剤を添加して形成された反射フィルムが知られているが（例えば、特許文献２参照）、耐熱性が十分ではないので、耐熱性が要求されるリフレクタ等に使用する場合には問題があった。
【０００３】
【特許文献１】
特開平４−２３９５４０号公報
【特許文献２】
特開平１１−１７４２１３号公報
【０００４】
【発明が解決しようとする課題】
本発明は上記問題点を解決すべくなされたものであり、本発明の目的は、優れた反射率を有し、しかも使用により経時的に黄変したり、反射率が低下することがなく、かつ、耐熱性に優れた反射フィルムを提供することにある。
【０００５】
【課題を解決するための手段】
本発明の反射フィルムは、シクロヘキサンジカルボン酸とシクロヘキサンジメタノールとを縮合重合させてなる脂肪族ポリエステルを主成分とする樹脂組成物から形成された反射フィルムであって、内部に空隙を有し、４２０〜７００ｎｍの光の波長域におけるフィルム表面の平均反射率が９０％以上であることを特徴とする。
ここで、前記シクロヘキサンジカルボン酸は、９０％以上がトランス体であり、前記シクロヘキサンジメタノールは、６０％以上がトランス体であることが好ましい。
また、シクロヘキサンジカルボン酸とシクロヘキサンジメタノールとを縮合重合させてなる脂肪族ポリエステルと、微粉状充填剤とを、質量比で、９０／１０〜４０／６０の範囲内で含む樹脂組成物から形成されたフィルムを、面積倍率が７倍以上になるように２軸延伸したフィルムであることができる。
本発明の液晶表示装置は、上記反射フィルムを備えていることを特徴とする。
【０００６】
【発明の実施の形態】
以下、本発明を詳しく説明する。
本発明の反射フィルムを形成する樹脂組成物は、シクロヘキサンジカルボン酸とシクロヘキサンジメタノールとを縮合重合させてなる脂肪族ポリエステルを主成分とする。本発明において脂肪族ポリエステルとは、分子鎖中に芳香環を含まないポリエステルを意味する。すなわち、本発明において「脂肪族」という場合には、脂環式構造を含むものとする。
【０００７】
コハク酸、アジピン酸等の直鎖型のジカルボン酸成分と、エチレングリコール、１，２−プロピレングリコール等のジオール成分とから縮合重合して得られた脂肪族ポリエステルは、ガラス転移温度が０℃以下であり、すなわち、室温ではゴム状弾性体で融点が１００〜１５０℃程度である。十分な耐熱性が要求される場合には、ガラス転移温度が室温以上、好ましくは５０℃以上で、融点が２００℃以上となるようにすることが好ましい。この条件を満足するためには、テレフタル酸、ナフタレンジカルボン酸等の芳香族系ジカルボン酸を用いればよいが、分子鎖中に芳香環が含まれていると、芳香環が紫外線を吸収してフィルムが黄変し、反射率が低下する。そこで、本発明においては、熱的特性は芳香族系ポリエステルに近く、かつ、芳香環を含まない、シクロヘキサンジカルボン酸とシクロヘキサンジメタノールとを縮合重合させることによって得られる脂肪族ポリエステルを使用している。
【０００８】
本発明に用いられるシクロヘキサンジカルボン酸とシクロヘキサンジメタノールとを縮合重合させることによって得られる脂肪族ポリエステルは、一般のポリエステルを得るための重合方法に基づいて得ることができる。
モノマーとして使用されるシクロヘキサンジカルボン酸とシクロヘキサンジメタノールには、シス体及びトランス体が存在する。本発明においては、９０％以上がトランス体であるシクロヘキサンジカルボン酸と、６０％以上がトランス体であるシクロヘキサンジメタノールとを縮合重合させることが好ましい。このように、トランス体構造のモノマーを所定量以上含む樹脂組成物から形成された脂肪族ポリエステルは、測定条件、測定サンプルの結晶化状態等によっても異なるが、ガラス転移温度が６０℃付近、融点が２２０℃付近である。したがって形成されたフィルムは耐熱性が高くなる。
【０００９】
本発明においては、本発明の効果を阻害しない範囲内で、他のジカルボン酸成分及び／又は他のジオール成分を含んでもよい。他のジカルボン酸成分としては、コハク酸、グルタル酸、アジピン酸、スベリン酸、アゼライン酸、セバシン酸、ドデカジオン酸等が挙げられ、これらの１種又は２種以上を５〜１０モル％程度の範囲内で含むことができる。他のジオール成分としては、エチレングリコール、１，２−プロピレングリコール、１，４−ブタンジオール、１，５−ペンタンジオール、１，６−ヘキサンジオール、ネオペンチルグリコール、及び、エーテル系のジオール成分であるジエチレングリコール、トリエチレングリコール等の１種又は２種以上を５〜２０モル％程度の範囲内で使用することができ、また、高分子量のエーテル系のジオール成分であるポリエチレングリコール、ポリテトラメチレングリコール等の１種又は２種以上を適宜量含むことができる。
【００１０】
本発明においては、脂肪族ポリエステルに他のポリエステル系樹脂を混合することも可能である。ただし、本発明の効果を阻害しない範囲で混合させることが好ましく、例えば、２０質量％以下で混合させることが好ましい。混合可能な他のポリエステル系樹脂としては、上記他のジカルボン酸成分と上記他のジオール成分とから形成された脂肪族ポリエステルが挙げられる。また、更に耐熱性を付与する目的で、テレフタル酸、イソフタル酸、ナフタレンジカルボン酸等を縮合重合して得られた芳香族ポリエステル系樹脂も使用することができるが、芳香族ポリエステル系樹脂を混合する場合には、紫外線作用による劣化を抑制するために紫外線防止剤も添加することが好ましい。
【００１１】
シクロヘキサンジカルボン酸とシクロヘキサンジメタノールとを縮合重合させることによって得られる脂肪族ポリエステルは、ガラス転移温度が５０℃以上、融点が２００℃以上であることが好ましい。また、極限粘度（Ｉ．Ｖ．値）は、フィルムの押出し特性、延伸性、延伸後のフィルム物性等を考慮すると、０．６以上、１．０以下であることが好ましい。
【００１２】
本発明に用いられる脂肪族ポリエステルの屈折率は、１．５３以下であることが好ましい。フィルム内部に存在する空隙が、例えば、微粉状充填剤を添加し延伸することによって形成される場合には、フィルムを構成する樹脂の屈折率と、微粉状充填剤の屈折率との差が大きいほうが、高い光反射性を容易に付与することができる。微粉状充填剤の詳細については後述するが、その屈折率は約１．６（硫酸バリウムが１．６４、炭酸カルシウムが１．６０等）であるので、屈折率差を大きくするためには、樹脂の屈折率が小さいことが好ましい。例えば、９０％以上がトランス体であるシクロヘキサンジカルボン酸と、６０％以上がトランス体であるシクロヘキサンジメタノールとの縮合重合体である脂肪族ポリエステルは、屈折率が１．５１程度であるので、大きな屈折率差を容易に達成することができる。一方、芳香環を含むポリエステルの屈折率は、約１．５５以上であり、テレフタル酸とエチレングリコールとを縮合重合することによって得られるポリエチレンテレフタレートは、その屈折率が１．５７である。したがって、屈折率の大きい芳香族ポリエステル系樹脂等では、必要量の屈折率差を得ることが難しくなる。
【００１３】
本発明に用いられる微粉状充填剤としては、無機質微粉体、有機質微粉体等が挙げられる。無機質微粉体としては、炭酸カルシウム、炭酸マグネシウム、炭酸バリウム、硫酸マグネシウム、硫酸バリウム、硫酸カルシウム、酸化亜鉛、酸化マグネシウム、酸化カルシウム、酸化チタン、酸化亜鉛、アルミナ、水酸化アルミニウム、ヒドロキシアパタイト、シリカ、マイカ、タルク、カオリン、クレー、ガラス粉、アスベスト粉、ゼオライト、珪酸白土等から選ばれた少なくとも１種が用いられることが好ましい。フィルムを構成する樹脂との屈折率差を考慮すると、屈折率の大きいものが好ましく、屈折率が１．６以上である、炭酸カルシウム、硫酸バリウム、酸化チタン又は酸化亜鉛を用いることが特に好ましい。有機質微粉体としては、ポリマービーズ、ポリマー中空粒子等が挙げられるが、これらから選ばれた少なくとも１種が用いられることが好ましい。また、無機質微粉体と有機質微粉体とを組み合わせて用いてもよい。
【００１４】
微粉状充填剤の樹脂への分散性を向上させるために、微粉状充填剤の表面に、脂肪酸、脂肪酸エステル等で表面処理を施したものを使用してもよい。
本発明に用いられる微粉状充填剤は、粒径が０．０５μｍ以上、１５μｍ以下であることが好ましく、より好ましくは粒径が０．１μｍ以上、１０μｍ以下である。微粉状充填剤の粒径が０．０５μｍ以上であれば、ポリ乳酸への分散性が低下することがないので、均質なフィルムが得られる。また粒径が１５μｍ以下であれば、形成される空隙が粗くなることはなく、高い反射率のフィルムが得られる。
【００１５】
微粉状充填剤は脂肪族ポリエステルに分散配合されることが好ましい。微粉状充填剤の配合量は、光反射性の発現、生産性、機械的強度等を考慮すると、樹脂組成物中、１０質量％以上、６０質量％以下であることが好ましく、２０質量％以上、５０質量％以下であることが更に好ましい。
【００１６】
本発明の反射フィルムは内部に空隙を有しており、その空隙がフィルム中に占める割合（空隙率）は、１０％以上、５０％以下であることが好ましい。１０％以上、５０％以下の空隙率を有する反射フィルムは、フィルムの白化が十分に進行するので高い光反射性を達成することができ、また、フィルムの機械的強度が低下してフィルム製造中にフィルムが破断することがない。
【００１７】
本発明の反射フィルムは、４２０ｎｍ〜７００ｎｍの光の波長域において、表面の平均反射率が９０％以上であり、９５％以上であることが好ましい。フィルム表面の平均反射率が９０％以上であれば、良好な反射特性を示し、液晶表示装置等の画面も十分な明るさを実現することができる。例えば、脂肪族ポリエステルに微粉状充填剤を添加して形成されたフィルムを延伸することによって、表面の平均反射率が９０％以上のフィルムを得ることができる。
なお、本発明の反射フィルムは紫外線に晒された後でも優れた平均反射率を保持することができる。
【００１８】
本発明においては、本発明の効果を損なわない範囲内で、酸化防止剤、光安定剤、熱安定剤、加水分解防止剤、滑剤、分散剤、紫外線吸収剤、白色顔料、蛍光増白剤、および、その他の添加剤を添加することができる。
【００１９】
以下に、本発明の反射フィルムの製造方法を一例を挙げて説明するが、下記製造法に何等限定されるものではない。
まず、フィルムを構成する樹脂に、微粉状充填剤、加水分解防止剤、その他の添加剤等を必要に応じて配合した樹脂組成物を作製する。具体的には、主成分とする脂肪族ポリエステルに微粉状充填剤等を必要に応じて加えて、リボンブレンダー、タンブラー、ヘンシェルミキサー等で混合した後、バンバリーミキサー、１軸または２軸押出機等を用いて、樹脂の融点以上の温度（例えば、２２０℃〜３００℃）で混練することにより樹脂組成物を得ることができる。または、脂肪族ポリエステル、微粉状充填剤等を別々のフィーダー等により所定量を添加することにより樹脂組成物を得ることができる。あるいは、予め、微粉状充填剤等を脂肪族ポリエステルに高濃度に配合した、いわゆるマスターバッチを作っておき、このマスターバッチと脂肪族ポリエステルとを混合して所望の濃度の樹脂組成物とすることもできる。
【００２０】
次に、このようにして得られた樹脂組成物を溶融し、フィルム状に形成する。例えば、樹脂組成物を乾燥した後、押出機に供給し、脂肪族ポリエステルの融点以上の温度に加熱して溶融する。あるいは、樹脂組成物を乾燥させずに押出機に供給しても良いが、乾燥させない場合には溶融押出する際に真空ベントを用いることが好ましい。押出温度等の条件は、分解によって分子量が低下すること等を考慮して設定されることが必要であるが、例えば、押出し温度は２２０〜３００℃の範囲が好ましい。その後、溶融した樹脂組成物をＴダイのスリット状の吐出口から押し出し、冷却ロールに密着固化させてキャストシートを形成する。
【００２１】
本発明の反射フィルムは少なくとも１軸方向に延伸されていることが好ましく、２軸方向に延伸されていることが更に好ましい。延伸条件によっては反射フィルムの機能を効果的に高めることができるからである。
本発明においては、得られたキャストシートを面積倍率において７倍以上に延伸することが好ましい。面積倍率において７倍以上に延伸することによって、十分な量の空隙率を実現することができ、フィルムの白化が進行して十分なフィルム反射率が得られる。
延伸は多段に分けて行ってもよいし、多方向に行ってもよい。例えば、１軸延伸のみで７倍以上の面積倍率を実現することが困難な場合があるが、２軸延伸することにより、容易に７倍以上の面積倍率を達成することができる。すなわち、２軸延伸することにより、より高い空隙率を有するフィルムが安定して得られ、その結果、フィルムの反射率を向上させることができる。また、フィルムを２軸延伸させることによりフィルムの機械的強度を増加させることができるので、フィルムの機械物性の面からも、２軸延伸することが好ましい。また、反射フィルムに耐熱性が要求される場合には、フィルムの収縮方向に異方性がない方がよいので、１軸のみの延伸は避けることが望ましい。
【００２２】
キャストシートを延伸する際の延伸温度は、脂肪族ポリエステルのガラス転移温度（Ｔｇ）以上、（Ｔｇ＋５０℃）以下の範囲内の温度であることが好ましく、例えば、５０℃以上、９０℃以下であることが好ましい。延伸温度がガラス転移温度（Ｔｇ）以上であれば、延伸時にフィルムが破断することなく安定して行うことができる。また、延伸温度が（Ｔｇ＋５０）℃以下の温度であれば、延伸配向が高くなり、その結果、空隙率が大きくなるので、高い反射率のフィルムが得られやすい。
【００２３】
例えば、このようにしてフィルムを延伸することによって、フィルム内部に空隙が形成されるが、これは、延伸時に脂肪族ポリエステルと微粉状充填剤の延伸挙動が異なるからである。つまり脂肪族ポリエステルに適した延伸温度で延伸を行えば、マトリックスとなる脂肪族ポリエステルは延伸されるが、微粉状充填剤はそのままの状態でとどまろうとするため、脂肪族ポリエステルと微粉状充填剤との界面が剥離して、空隙が形成される。フィルムを１軸延伸したのみでは、形成される空隙は一方向に伸びた繊維状形態にしかならないが、２軸延伸することによって、その空隙は縦横両方向に伸ばされたものとなり円盤状形態になる。換言すれば、２軸延伸することによって、脂肪族ポリエステル系樹脂と微粉末状充填剤との界面の剥離面積が増大し、フィルムの白化が進行し、その結果、反射フィルムとして良好な反射率が得られるのである。
【００２４】
２軸延伸の延伸順序は特に制限されることはなく、例えば、同時２軸延伸でも逐次延伸でも構わない。延伸設備を用いて、溶融製膜した後、ロール延伸によってＭＤ方向に延伸した後、テンター延伸によってＴＤ方向に延伸しても良いし、チューブラー延伸等によって２軸延伸を行ってもよい。
【００２５】
本発明においては、反射フィルムに寸法安定性（空隙の形態安定性）を付与するために、延伸後に熱固定を行うことが好ましい。フィルムを熱固定するための処理温度は９０〜１６０℃であることが好ましく、１１０〜１４０℃であることが更に好ましい。熱固定に要する処理時間は、好ましく１秒〜５分である。また、延伸設備等については特に限定はないが、延伸後に熱固定処理を行うことができるテンター延伸を行うことが好ましい。
【００２６】
本発明の反射フィルムの厚みは、特に限定されないが、通常は３０μｍ〜５００μｍであり、実用面における取り扱い性を考慮すると５０μｍ〜５００μｍ程度の範囲内であることが好ましい。
また、本発明の反射フィルムは単層構成でも多層構成でもよく、例えば、上述した、シクロヘキサンジカルボン酸とシクロヘキサンジメタノールとの縮合重合体である脂肪族ポリエステルを主成分とする樹脂組成物から形成された層を表裏層とし、中間層をポリエチレンテレフタレートからなる層としたサンドイッチ構成の積層体としてもよい。
【００２７】
なお、本発明においてシートとは、ＪＩＳにおける定義上、薄く、一般にその厚さが長さと幅のわりには小さく平らな製品をいう。ところで、フィルムとは長さ及び幅に比べて厚さが極めて小さく、最大厚さが任意に限定されている薄い平らな製品で、通常、ロールの形で供給されるものをいう（ＪＩＳ  Ｋ  ６９００）。したがって、シートの中でも厚さの特に薄いものがフィルムであるといえるが、シートとフィルムの境界は定かでなく、明確に区別しにくいので、本願においては、「シート」と称する場合でも「フィルム」を含むものとする。
【００２８】
本発明の液晶表示装置は、本発明の反射シートを用いて形成されたものである。一般に液晶表示装置は、液晶パネル、偏光反射シート、拡散シート、導光板、反射板、光源、光源リフレクタ等から構成されている。本発明の反射シートは、光源からの光を効率よく導光板に入射させる役割をする反射板に使用しても良いし、エッジ部に配置された光源からの照射光を集光し導光板に入射させる役割を有する光源リフレクタに使用してもよい。
【００２９】
【実施例】
以下に実施例を示し、本発明を更に具体的に説明するが、本発明はこれらに限定されるものではなく、本発明の技術的思想を逸脱しない範囲内で種々の応用が可能である。なお、実施例に示す測定値および評価は以下に示すようにして行った。ここで、フィルムの引取り（流れ）方向をＭＤ、その直交方向をＴＤと表示する。
【００３０】
（測定および評価方法）
（１）熱収縮率
フィルムのＭＤ方向およびＴＤ方向のそれぞれに１００ｍｍ幅の標線を入れ、サンプルとして切り出した。この切り出したサンプルフィルムを、温度１２０℃の熱風循環オーブンの中に入れて５分間保持した後、フィルムが収縮した収縮量を測定した。オーブンに入れる前のサンプルフィルムの原寸（１００ｍｍ）に対する収縮量の比率を％値で表示し、これを熱収縮率（％）とした。
【００３１】
（２）空隙率（％）
延伸前のフィルムの密度（「未延伸フィルム密度」と表記する）と、延伸後のフィルムの密度（「延伸フィルム密度」と表記する）を測定し、下記式に代入してフィルムの空隙率を求めた。
空隙率（％）＝｛（未延伸フィルム密度−延伸フィルム密度）／未延伸フィルム密度｝×１００
【００３２】
（３）平均反射率（％）
分光光度計（「Ｕ―４０００」、（株）日立製作所製）に積分球を取付け、硫酸バリウム白板を１００％とした時の反射率を、波長４２０ｎｍ〜７００ｎｍにわたって２ｎｍ間隔で測定する。得られた測定値の平均値を計算し、この値を平均反射率とした。
【００３３】
（４）黄変防止性
キセノンウェザーメーター試験器内で、フィルムに紫外線を１８０時間照射する。その後、フィルムの表面を肉眼で観察し、視覚判断によりフィルム表面の色目が白色であるものを「白」、黄味がかかっているものを「黄」と表示した。
また、紫外線照射後のフィルムについても、上記（３）の測定方法にしたがって、平均反射率（％）を求めた。さらに、紫外線照射前のフィルムの平均反射率と紫外線照射後のフィルムの平均反射率との差（ΔＲ）も求めた。
【００３４】
［実施例１］
シクロヘキサンジカルボン酸（トランス体含有量が９５％）及びシクロヘキサンジメタノール（トランス体含有量が６８％）を縮合重合させて得られた脂肪族ポリエステルのペレットと、微粉状充填剤として平均粒径０．１５μｍの炭酸カルシウムとを５０質量％／５０質量％の割合で混合した後、二軸押出機を用いてペレット化して、いわゆるマスターバッチを作製した。このマスターバッチと上記脂肪族ポリエステルとを４０質量％：６０質量％の割合で混合し、樹脂組成物を作製した。なお、微粉状充填剤の樹脂組成物中に占める割合（充填量）は２０％である。その後、樹脂組成物を一軸押出機を用いて、２７０℃でＴダイより押し出し、冷却固化してフィルムを形成した。得られたフィルムを、温度６５℃で、ＭＤ方向に３倍、ＴＤ方向に３倍の二軸延伸した後、１４０℃で熱処理し、厚さ１８８μｍの反射フィルムを得た。得られた反射フィルムについて、熱収縮率、空隙率、紫外線照射前の平均反射率と紫外線照射後の平均反射率、及び、黄変防止性、の測定及び評価を行った。その結果を表１に示す。
【００３５】
［実施例２］
シクロヘキサンジカルボン酸（トランス体含有量が９５％）及びシクロヘキサンジメタノール（トランス体含有量が６８％）を縮合重合させて得られた脂肪族ポリエステルのペレットと、微粉状充填剤として平均粒径０．７μｍの硫酸バリウムとを５０質量％／５０重量％の割合で混合した後、二軸押出機を用いてペレット化してマスターバッチを作製した。このマスターバッチと上記脂肪族ポリエステルとを５０質量％／５０質量％の割合（充填量２５％）で混合し、樹脂組成物を作製した。その後、樹脂組成物を一軸押出機を用いて、２７０℃でＴダイより押し出し、冷却固化してフィルムを形成した。得られたフィルムを、温度６５℃で、ＭＤ方向に３倍、ＴＤ方向に３倍の二軸延伸した後、１４０℃で熱処理し、厚さ１８８μｍの反射フィルムを得た。得られた反射フィルムについて、実施例１と同様の測定及び評価を行った。その結果を表１に示す。
【００３６】
［実施例３］
シクロヘキサンジカルボン酸（トランス体含有量が９５％）及びシクロヘキサンジメタノール（トランス体含有量が６８％）を縮合重合させて得られた脂肪族ポリエステルのペレットと、微粉状充填剤として平均粒径０．２５μｍの酸化チタンとを５０質量％／５０質量％の割合で混合した後、二軸押出機を用いてペレット化してマスターバッチを作製した。このマスターバッチと上記脂肪族ポリエステルとを４０質量％／６０質量％の割合（充填量２０％）で混合し、樹脂組成物を作製した。その後、樹脂組成物を、一軸押出機を用いて、２７０℃でＴダイより押し出し、冷却固化してフィルムを形成した。得られたフィルムを温度６５℃で、表１に示すようにＭＤ方向に３倍、ＴＤ方向に３倍の二軸延伸した後、１４０℃で熱処理し、厚さ１８８μｍの反射フィルムを得た。得られた反射フィルムについて実施例１と同様の測定及び評価を行った。その結果を表１に示す。
【００３７】
［実施例４］
シクロヘキサンジカルボン酸（トランス体含有量が９５％）及びシクロヘキサンジメタノール（トランス体含有量が６８％）を縮合重合させて得られた脂肪族ポリエステルのペレットと、微粉状充填剤として平均粒径０．４μｍの酸化亜鉛とを５０質量％／５０質量％の割合で混合した後、二軸押出機を用いてペレット化してマスターバッチを作製した。このマスターバッチと上記脂肪族ポリエステルとを４０質量％／６０質量％の割合（充填量２０％）で混合し、樹脂組成物を作製した。その後、樹脂組成物を、一軸押出機を用いて、２７０℃でＴダイより押し出し、冷却固化してフィルムを形成した。得られたフィルムを温度６５℃で、表１に示すようにＭＤ方向に３倍、ＴＤ方向に３倍の二軸延伸した後、１４０℃で熱処理し、厚さ１８８μｍの反射フィルムを得た。得られた反射フィルムについて実施例１と同様の測定及び評価を行った。その結果を表１に示す。
【００３８】
［比較例１］
ポリエチレンテレフタレートのペレットと平均粒径が０．７μｍの硫酸バリウムとを５０質量％／５０質量％の割合で混合して混合物を形成した。この混合物を二軸押出機を用いてペレット化してマスターバッチを作製した。このマスターバッチとポリエチレンテレフタレートとを５０質量％／５０質量％の割合（充填量２５％）で混合し、樹脂組成物を作製した。その後、樹脂組成物を一軸押出機を用いて、２８０℃でＴダイより押し出し、冷却固化してフィルムを形成した。得られたフィルムを、温度９０℃で、表１に示すように、ＭＤ方向に３倍、ＴＤ方向に３倍の二軸延伸した後、１４０℃で熱処理し、厚さ１８８μｍの反射フィルムを得た。得られた反射フィルムについて、実施例１と同様の測定及び評価を行った。その結果を表１及に示す。
【００３９】
［比較例２］
ポリプロピレンのペレットと平均粒径が０．７μｍの硫酸バリウムとを５０質量％／５０質量％の割合で混合して混合物を形成した。この混合物を二軸押出機を用いてペレット化してマスターバッチを作製した。このマスターバッチと上記ポリプロピレンとを５０質量％／５０質量％の割合（充填量２５％）で混合し、樹脂組成物を作製した。その後、樹脂組成物を一軸押出機を用いて、２１０℃でＴダイより押し出し、冷却固化してフィルムを形成した。得られたフィルムを、温度１３５℃で、表１に示すように、ＭＤ方向に３倍、ＴＤ方向に３倍の二軸延伸して、厚さ１８８μｍの反射フィルムを得た。得られた反射フィルムについて、実施例１と同様の測定及び評価を行った。その結果を表１に示す。
【００４０】
【表１】
2004361886.tif 000002
【００４１】
表１から明らかなように、実施例１〜４の本発明の反射フィルムは、熱収縮率がＭＤ及びＴＤ共に小さく、耐熱性に優れていることが分かった。また、空隙率が１０％以上、５０％以下であって、白化が十分に進行して高い反射率を有し、かつ、延伸によって破断等が生じることもなかった。更にまた、紫外線照射によって平均反射率が低下することもなく、黄変することもなかった。すなわち、本発明の反射フィルムは、分子鎖中に芳香環を含まない脂肪族ポリエステルを用いて形成されているので、光源から発せられた紫外線を吸収することがなく、使用によってフィルムが劣化、黄変して反射率が低下することもない。また、この脂肪族ポリエステルの屈折率は低い値であり、かつ、ガラス転移温度が６０℃付近、融点が２２０℃付近というように高い値であるので、優れた反射率、耐熱性等の特性を実現することができた。
一方、ポリエチレンテレフタレートを主成分とする樹脂組成物からなる比較例１は、紫外線照射によって黄変し、平均反射率も低下した。また、ポリプロピレンを主成分とする樹脂組成物からなる比較例２は、熱収縮率がＭＤ、ＴＤ共に２％を超えており、耐熱性に劣っていることが分かった。
【００４２】
【発明の効果】
以上詳しく説明したように、本発明によれば、優れた反射率を有し、かつ、使用により黄変したり、反射率が低下することがなく、耐熱性に優れている反射フィルムを得ることができる。また、この反射フィルムを用いて、液晶表示装置を得ることができる。